【手続補正書】
【提出日】平成17年2月8日(2005.2.8)
【手続補正１】
【補正対象書類名】明細書
【補正対象項目名】００５３
【補正方法】変更
【補正の内容】
【００５３】
２）用途：
表１、２および３は、溶剤含有調製物におけるコポリマーの増粘性能を示している。使用した比較例はアクリル酸をベースとする市販の増粘剤（Ｃａｒｂｏｐｏｌ(R) ９８０、製造元：Ｇｏｏｄｒｉｃｈ）である。粘度を測定するために、水性ゲルをコポリマー１およびＣａｒｂｏｐｏｌ(R) ９８０から製造し、次いでこれらのゲルを極性非プロトン性溶剤の添加によって所望の溶剤濃度に調整する。増粘剤の含有量は常に１．０重量％である。粘度はブルックフィールド粘度計ＲＶＴ型を用いて２０回転／分で２０℃で測定する。
【手続補正２】
【補正対象書類名】明細書
【補正対象項目名】００５４
【補正方法】変更
【補正の内容】
【００５４】
表１：エタノール／脱塩水およびアセトン／脱塩水混合物中１．０重量％濃度コポリマー１および１．０重量％濃度Ｃａｒｂｏｐｏｌ(R) ９８０の調製物のｐＨ４．５〜６での粘度［ｍＰａｓ］
┌──────────┬───────────┬───────────┐
│    混合物          │  粘度［ｍＰａｓ］    │  粘度［ｍＰａｓ］    │
├──────────┼───────────┼───────────┤
│ＥｔＯＨ／脱塩水    │    コポリマー１      │(R) Carbopol 980      │
├──────────┼───────────┼───────────┤
│      ０：１０      │      ５０，０００    │      ６１，０００    │
├──────────┼───────────┼───────────┤
│      １：９        │      ４９，０００    │      ５９，０００    │
├──────────┼───────────┼───────────┤
│      ２：８        │      ４８，０００    │      ４８，０００    │
├──────────┼───────────┼───────────┤
│      ３：７        │      ４６，０００    │        ＜  １００    │
├──────────┼───────────┼───────────┤
│      ４：６        │      ４１，０００    │        ＜  １００    │
├──────────┼───────────┼───────────┤
│      ５：５        │      ３３，０００    │        ＜  １００    │
├──────────┼───────────┼───────────┤
│      ６：４        │      ２３，５００    │        ＜  １００    │
├──────────┼───────────┼───────────┤
│      ７：３        │      １４，０００    │        ＜  １００    │
├──────────┼───────────┼───────────┤
│      ８：２        │        ５，０００    │        ＜  １００    │
├──────────┼───────────┼───────────┤
│アセトン／脱塩水    │    コポリマー１      │(R) Carbopol 980      │
├──────────┼───────────┼───────────┤
│      ０：１０      │      ５０，０００    │      ６１，０００    │
├──────────┼───────────┼───────────┤
│      １：９        │      ４８，３００    │      ６５，５００    │
├──────────┼───────────┼───────────┤
│      ２：８        │      ４６，４００    │      ６６，０００    │
├──────────┼───────────┼───────────┤
│      ３：７        │      ４４，０００    │      ５０，０００    │
├──────────┼───────────┼───────────┤
│      ４：６        │      ４１，０００    │        ＜  １００    │
├──────────┼───────────┼───────────┤
│      ５：５        │      ３６，０００    │        ＜  １００    │
├──────────┼───────────┼───────────┤
│      ６：４        │      ２７，０００    │        ＜  １００    │
└──────────┴───────────┴───────────┘
表２：エタノール／脱塩水混合物（１：９）中１．０重量％濃度コポリマー１および１．０重量％濃度Ｃａｒｂｏｐｏｌ(R) ９８０の各調製物の色々なｐＨでの粘度［ｍＰａｓ］
┌──────────┬───────────┬───────────┐
│      ｐＨ          │  粘度［ｍＰａｓ］    │(R) 粘度［ｍＰａｓ］  │
├──────────┼───────────┼───────────┤
│                    │    コポリマー１      │(R) Carbopol 980      │
├──────────┼───────────┼───────────┤
│      ７．０        │      ４９，０００    │      ５９，０００    │
├──────────┼───────────┼───────────┤
│      ６．０        │      ４８，０００    │      ４８，０００    │
├──────────┼───────────┼───────────┤
│      ５．０        │      ４７，０００    │      ２５，０００    │
├──────────┼───────────┼───────────┤
│      ４．５        │      ４７，５００    │      １０，０００    │
├──────────┼───────────┼───────────┤
│      ４．０        │      ４８，０００    │        ＜  １００    │
├──────────┼───────────┼───────────┤
│      ３．５        │      ３５，０００    │        ＜  １００    │
├──────────┼───────────┼───────────┤
│      ３．０        │      ２９，０００    │        ＜  １００    │
└──────────┴───────────┴───────────┘
表３：種々の溶剤と水との１：１混合物中１．０重量％濃度ポリマー１溶液の粘度［ｍＰａｓ］
┌─────────────────┬─────────┬──────┐
│    混合物                        │  粘度［ｍＰａｓ］│  外観      │
├─────────────────┼─────────┼──────┤
│ポリプロピレングリコール／脱塩水  │    ５５，０００  │透明なゲル  │
├─────────────────┼─────────┼──────┤
│ＰＥＧ  ４００／脱塩水            │    １８，２００  │透明なゲル  │
├─────────────────┼─────────┼──────┤
│グリコール／脱塩水                │    ４６，８００  │透明なゲル  │
├─────────────────┼─────────┼──────┤
│グリセロール／脱塩水              │    ５５，０００  │透明なゲル  │
├─────────────────┼─────────┼──────┤
│アセトニトリル／脱塩水            │    ２３，５００  │曇ったゲル  │
├─────────────────┼─────────┼──────┤
│ＤＭＦ／脱塩水                    │    ３９，５００  │透明なゲル  │
├─────────────────┼─────────┼──────┤
│ＤＭＳＯ／脱塩水                  │    ６３，５００  │曇ったゲル  │
└─────────────────┴─────────┴──────┘
コポリマーが溶剤含有調製物中で高い粘度性能を示すことが分かる。これは溶剤高含有量領域で特に言える。溶剤低含有量領域で増粘特性が特に酸性ｐＨ域で非常に良好である。